FR 2781787 A1 20000204 FR 9810020 A 19980731 Verre sodo-calcique coloré foncé La présente invention concerne un verre sodo-calcique coloré foncé de nuance verte à bleue composé de constituants principaux formateurs de verre et d'agents colorants. L'expression "verre sodo-calcique" est utilisée ici dans le sens large $ et concerne tout verre qui contient les constituants suivants (pourcentages en poids): Na2O 10à20% CaO 0 à 16 % /0 SiO2 60 à 75 % K20 OàlO% MgO OàlO% A1203 0 à 5 % BaO 0 à2 % BaO + CaO + MgO 10à20% K20 + Na2O 10à20% Ce type de verre trouve un très large usage dans le domaine des vitrages pour le bâtiment ou l'automobile, par exemple. On le fabrique couramment sous forme de ruban par le procédé d'étirage ou de flottage. Un tel ruban peut être découpé sous forme de feuilles qui peuvent ensuite être bombées ou subir un traitement de renforcement des propriétés mécaniques, par exemple une trempe thermique. Lorsqu'on parle des propriétés optiques d'une feuille de verre, il est en général nécessaire de rapporter ces propriétés à un illuminant standard. Dans la présente description, on utilise 2 illuminants standards. L'illuminant C et l'illuminant A définis par la Commission Internationale de l'Eclairage (C.I.E.). L'illuminant C représente la lumière du jour moyenne ayant une température de couleur de 6700 K. Cet illuminant est surtout utile pour évaluer les propriétés optiques des vitrages destinés au bâtiment. L'illuminant A représente le rayonnement d'un radiateur de Planck à une température d'environ 2856 K. Cet illuminant figure la lumière émise par des phares de voiture et est essentiellement destiné à évaluer les propriétés optiques des vitrages destinés à l'automobile. La Commission Internationale de l'Eclairage a également publié un document intitulé "Colorimétrie, Recommandations Officielles de la C.I.E." (mai 1970) qui décrit une théorie selon laquelle les coordonnées colorimétriques pour la lumière de chaque longueur d'onde du spectre visible sont définies de manière à pouvoir être représentées sur un diagramme ayant des axes orthogonaux x et y, appelé diagramme trichromatique C.I.E. Ce diagramme trichromatique montre le lieu représentatif de la lumière de chaque longueur d'onde (exprimée en nanomètres) du spectre visible. Ce lieu est appelé "spectrum locus" et la lumière dont les coordonnées se placent sur ce spectrum locus est dite posséder 100 % de pureté d'excitation pour la longueur d'onde appropriée. Le spectrum locus est fermé par une ligne appelée ligne des pourpres qui joint les points du spectrum locus dont les coordonnées correspondent aux longueurs d'onde 380 nm (violet) et 780 nm (rouge). La surface comprise entre le spectrum locus et la ligne des pourpres est celle disponible pour les coordonnées trichromatiques de toute lumière visible. Les i5 coordonnées de la lumière émise par l'illuminant C par exemple, correspondent à x = 0,3101 et y = 0,3162. Ce point C est considéré comme représentant de la lumière blanche et de ce fait a une pureté d'excitation égale à zéro pour toute longueur d'onde. Des lignes peuvent être tirées depuis le point C vers le spectrum locus à toute longueur d'onde désirée et tout point situé sur ces lignes peut être défini non seulement par ses coordonnées x et y, mais aussi en fonction de la longueur d'onde correspondant à la ligne sur laquelle il se trouve et de sa distance depuis le point C rapportée à la longueur totale de la ligne de longueur d'onde. Dès lors, la teinte de la lumière transmise par une feuille de verre coloré peut être décrite par sa longueur d'onde dominante et sa pureté d'excitation exprimée en pour-cent. En fait, les coordonnées C.I.E. de lumière transmise par une feuille de verre coloré dépendront non seulement de la composition du verre mais aussi de son épaisseur. Dans la présente description, ainsi que dans les revendications, toutes les valeurs de la pureté d'excitation P, de la longueur d'onde dominante,XD de la lumière transmise, et du facteur de transmission lumineuse du verre (TLC5) sont calculées à partir des transmissions spécifiques internes spectrales (TSI.) d'une feuille de verre de 5 mm d'épaisseur. La transmission spécifique interne spectrale d'une feuille de verre est régie uniquement par l'absorption du verre et peut être exprimée par la loi de Beer-Lambert: TSI, = e-EAX o A, est le coefficient d'absorption du verre (en cm") à la longueur d'onde considérée et E l'épaisseur du verre (en cm). En première approximation, TSI, peut également être représenté par la formule (I3ax + R2x) / (I1X - Rla) o 11I est l'intensité de la lumière visible incidente à une première face de la feuille de verre, R1, est l'intensité de la lumière visible réfléchie par cette face, 13x est l'intensité de la lumière visible transmise à partir de la seconde face de la feuille de verre et R2X est l'intensité de la lumière visible réfléchie vers l'intérieur de la feuille $ par cette seconde face. Dans la description qui suit ainsi que dans les revendications, on utilise encore: - la transmission lumineuse totale pour l'illuminant A (TLA), mesurée pour une épaisseur de 4 mm (TLA4). Cette transmission totale est le résultat de l'intégration entre les longueurs d'onde de 380 et 780 nm de l'expression: E TX.E,.S, / Z EX.SX dans laquelle T> est la transmission à la longueur d'onde Z, E, est la distribution spectrale de l'illuminant A et Sx est la sensibilité de l'oeil humain normal en fonction de la longueur d'onde R. - la transmission énergétique totale (TE), mesurée pour une épaisseur de 4 mm i5 (TE4). Cette transmission totale est le résultat de l'intégration entre les longueurs d'onde 300 et 2150 nm de l'expression:] Tx.E, / I E> dans laquelle Ex est la distribution énergétique spectrale du soleil à 30 au dessus de l'horizon. - la sélectivité (SE), mesurée par le rapport de la transmission lumineuse totale pour l'illuminant A et de la transmission énergétique totale (TLA/TE). - la transmission totale dans l'ultraviolet, mesurée pour une épaisseur de 4 mm (TUV4). Cette transmission totale est le résultat de l'intégration entre 280 et 380 nm de l'expression: E TX.Ux / E U,. dans laquelle U, est la distribution spectrale du rayonnement ultraviolet ayant traversé l'atmosphère, déterminée dans la norme DIN 67507. La présente invention concerne en particulier des verres colorés foncés de nuance verte à bleue. Ces verres sont généralement choisis pour leurs propriétés protectrices vis à vis du rayonnement solaire et leur emploi dans le bâtiment est connu. Ils sont utilisés en architecture ainsi que pour vitrer partiellement certains véhicules ou compartiments de chemin de fer. La présente invention concerne un verre foncé de nuance verte à bleue hautement sélectif spécialement approprié pour entrer dans la composition de vitrages de voitures et en particulier de vitrages latéraux arrière et lunette arrière. Il est en effet important dans le domaine automobile que les vitrages de véhicules offrent une transmission lumineuse suffisante tout en présentant une transmission énergétique la plus faible possible afin d'éviter toute surchauffe de l'habitacle par temps ensoleillé. De tels vitrages peuvent être feuilletés et comprendre alors une ou plusieurs feuilles de verre selon l'invention. L'invention fournit un verre sodo-calcique coloré composé de constituants principaux formateurs de verre et d'agents colorants, qui contient de 0.40 à 0.52 % en poids de FeO et présente sous illuminant A et pour une épaisseur de verre de 4 mm, une transmission lumineuse (TLA4) inférieure à 70 %, une sélectivité (SE4) supérieure à 1.65 et une transmission du rayonnement ultraviolet (TUV4) inférieure à 8 %. La combinaison de ces propriétés optiques est particulièrement avantageuse en ce qu'eUlle offre, tout en assurant une transmission de la lumière à travers le verre suffisante pour les utilisations auxquelles il est destiné, une haute valeur de sélectivité et une faible valeur de transmission dans l'ultraviolet. Ceci permet à la fois d'éviter l'échauffement intérieur des volumes délimités par des vitrages selon l'invention, ce qui permet d'obtenir un gain d'énergie lorsque des systèmes de conditionnement d'air sont utilisés dans lesdits volumes, ainsi que la décoloration inesthétique des objets placés à l'intérieur de ces volumes, sous l'effet du rayonnement solaire ultraviolet. De préférence, le verre selon l'invention possède une sélectivité (SE4) supérieure ou égale à 1.70, de préférence à 1.75. De telles valeurs de sélectivité permettent d'optimiser l'efficacité de filtration thermique d'un vitrage pour une transmission lumineuse donnée et dès lors d'améliorer le confort des espaces vitrés en limitant leur surchauffe lors d'un fort ensoleillement. De préférence, le verre selon l'invention offre une transmission lumineuse supérieure à 15 %, de préférence à 20 % et inférieure à 50 %, de préférence à 45 %. Ces valeurs sont bien adaptées à l'utilisation du verre en tant que vitrage latéral arrière et lunettes arrière de véhicules. Avantageusement, la longueur d'onde dominante du verre selon l'invention est inférieure à 550 nm, de préférence à 520 nm. Des verres d'une nuance respectant ces limites supérieures sont considérés comme esthétiques. Il est préférable qu'un verre coloré selon l'invention offre une pureté de couleur en transmission (P) supérieure à 9 %, plus préférablement encore supérieure à 10 %. De telles valeurs de pureté donnent au verre un niveau de coloration apprécié dans les usages qui sont les siens. Le fer est en fait présent dans la plupart des verres existant sur le marché, soit en tant qu'impureté, soit introduit délibérément en tant qu'agent colorant. La présence de Fe3+ confère au verre une légère absorption de la lumière visible de faible longueur d'onde (410 et 440 nm) et une très forte bande d'absorption dans ultraviolet (bande d'absorption centrée sur 380 nm), tandis que la présence d'ions Fe2+ provoque une forte absorption dans l'infrarouge (bande d'absorption centrée sur 1050 nm). Les ions ferriques donnent au verre une légère coloration jaune, tandis que les ions ferreux donnent une coloration bleu-vert plus prononcée. Toutes autres considérations restant égales, ce sont les ions Fe2+ qui sont responsables de l'absorption dans le domaine infrarouge et qui conditionnent donc TE. La valeur de TE diminue, ce qui fait augmenter celle de SE, lorsque la concentration en Fe2+ augmente. En favorisant la présence d'ions Fe2+ vis à vis $ des ions Fe3+, l'on obtient donc une sélectivité élevée. De préférence, le verre selon l'invention comprend en tant qu'agent colorant en plus du fer, un au moins des éléments chrome, cobalt, vanadium, sélénium, titane, cérium et manganèse. L'ajout de quantités très faibles de ces éléments permet d'ajuster les propriétés optiques du verre de façon optimale et /0 spécialement d'obtenir un verre hautement sélectif. On peut produire du verre ayant à peu près une coloration similaire à celle du verre selon l'invention en utilisant notamment du nickel comme agent colorant. La présence de nickel présente cependant des inconvénients, spécialement lorsque le verre doit être produit par le procédé de flottage. Dans le procédé de flottage, un ruban de verre chaud est acheminé le long de la surface d'un bain d'étain fondu de sorte que ses faces soient planes et parallèles. Afin d'éviter l'oxydation de l'étain à la surface du bain, ce qui conduirait à l'entraînement d'oxyde d'étain par le ruban, on maintient une atmosphère réductrice au-dessus du bain. Lorsque le verre contient du nickel, celui- ci est partiellement réduit par l'atmosphère surmontant le bain d'étain donnant naissance à un voile dans le verre produit. Cet élément est également peu propice à l'obtention d'une valeur élevée de la sélectivité du verre qui le contient car il n'absorbe pas la lumière dans le domaine de l'infra-rouge ce qui conduit à une valeur de TE importante. De plus, le nickel présent dans le verre peut former du 2s sulfure NiS. Ce sulfure existe sous diverses formes cristallines, stables dans des domaines de températures différents, et dont les transformations l'une en l'autre créent des problèmes lorsque le verre doit être renforcé par un traitement de trempe thermique, comme c'est le cas dans le domaine de l'automobile et aussi pour certains vitrages du bâtiment (balcons, allèges,...). Le verre conforme à l'invention qui ne contient pas de nickel est donc particulièrement bien adapté à la fabrication par le procédé de flottage ainsi qu'à un usage architectural ou dans le domaine des véhicules automobiles ou autres. Les effets des différents agents colorants envisagés individuellement, pour l'élaboration d'un verre sont les suivants (selon "Le Verre" de H. Scholze - traduit par J. Le Dû - Institut du Verre - Paris): Cobalt: Le groupe [Co104] produit une coloration bleu intense. Chrome: La présence du groupe [Cr"O6] donne naissance à des bandes d'absorption à 650 nm et donne une couleur vert clair. Une oxydation plus poussée donne naissance au groupe [Cr'0lO4] qui provoque une bande d'absorption très intense à 365 nm et donne une coloration jaune. Vanadium: Pour des teneurs croissantes en oxydes alcalins, la couleur vire du vert à l'incolore, ce qui est provoqué par l'oxydation du groupe S [V"'0O6] en [VVO4]. Sélénium: Le cation Se4+ n'a pratiquement pas d'effet colorant, tandis que l'élément non chargé Se donne une coloration rose. L'anion Se2 forme un chromophore avec les ions ferriques présents et confère de ce fait une couleur brun-rouge au verre. /0 Titane: Le TiO2 introduit dans le verre en quantité suffisante permet d'obtenir par réduction [Ti"'06] qui colore en violet ou [Ti'VO4]. Cette coloration peut virer aussi au marron. Manganèse: Le groupe [Mn"'06] dans les verres riches en alcalins crée une couleur violette. /5 Cérium: La présence des ions cérium dans la composition permet d'obtenir une forte absorption dans le domaine ultra violet. L'oxyde de cérium existe sous deux formes: [Cev] absorbe dans l'ultra violet autour de 240 nm et [Ce"'] absorbe dans l'ultra violet autour de 314 nm. Les propriétés énergétiques et optiques d'un verre contenant plusieurs agents colorants résultent donc d'une interaction complexe entre ceux-ci. En effet, ces agents colorants ont un comportement qui dépend fortement de leur état rédox et donc de la présence d'autres éléments susceptibles d'influencer cet état. Dans des formes préférées, le verre selon l'invention présente des propriétés optiques qui se situent dans les gammes définies ci-dessous: % % 0% 480 nm 10% La gamme de transmission lumineuse ainsi définie rend le verre selon l'invention particulièrement utile pour supprimer l'éblouissement par la lumière des phares d'automobiles lorsqu'il entre dans la composition de vitrages latéraux arrière ou comme lunette arrière de véhicules. La gamme de transmission énergétique correspondante assure au verre sa haute sélectivité. Quant aux gammes de longueurs d'ondes dominantes et de pureté d'excitation, elles correspondent à des nuances et une intensité de couleur particulièrement appréciées, spécialement selon les canons en vigueur en la matière actuellement dans les domaines architecturaux et automobiles. Ces propriétés sont obtenues à partir des pourcentages en poids en agents colorants suivants, la quantité totale de fer étant exprimée sous forme de Fe203: Fe203 1.2 à 1.85 % FeO 0.40 à 0.50 % /0 Co 0.0020 à 0.0130 % Cr203 0 à 0.0240 % V205 O à 0.1% Se 0 à 0.0015 % s5 L'utilisation du vanadium en tant qu'agent colorant offre l'avantage de limiter les coûts de production du verre selon l'invention de par le caractère peu onéreux de cet élément. D'autre part, le vanadium est également bénéfique à la protection de l'environnement par son caractère peu polluant et à l'obtention de la faible valeur de transmission du rayonnement ultraviolet du verre selon l'invention. Le vanadium présente également une forte absorption dans le domaine du rayonnement infrarouge, ce qui est propice à l'obtention d'un verre présentant une faible transmission énergétique et une haute sélectivité. Quant au chrome, son utilisation n'est pas défavorable à la préservation des parois réfractaires du four de fabrication du verre vis à vis desquelles ils ne présentent pas de risques de corrosion. L'utilisation du sélénium en tant qu'agent colorant permet d'obtenir un verre plus neutre, c'est à dire plus grisâtre, que ceux ne comprenant pas cet agent. Selon des formes spécialement préférées, le verre selon l'invention présente des propriétés optiques situées dans les gammes suivantes: 25 % % 0% 495 nm % Le verre présentant des propriétés optiques comprises dans les gammes plus restreintes définies ci-dessus est particulièrement performant puisqu'il réunit des propriétés de transmission énergétique et lumineuse optimales pour être utilisé comme vitrages latéraux arrière et lunette arrière de véhicule. Dans son utilisation architecturale, il combine ses qualités esthétiques à une importante économie d'énergie liée à une moindre sollicitation des systèmes de conditionnement d'air. Dans les utilisations en question, il est préférable que le verre selon l'invention présente une TLA4 inférieure à 30 %, plus préférablement encore inférieure à 28 %. De telles propriétés sont obtenues à partir des pourcentages en poids en agents colorants suivants, la quantité totale de fer étant exprimée sous forme de Fe203: Fe203 1.45 à 1.85 % FeO 0.40 à 0.45 % Co 0.0030 à 0.0120 % Cr203 0.0190. à 0.0230 % V205 0.0350 à 0.0550 % Se 0 à 0.0010 % Il est remarquable que des verres selon l'invention contenant du sélénium offrent une sélectivité supérieure ou égale à 1.65. Néanmoins, on préfère que le verre selon l'invention ne contienne pas cet agent colorant, qui est cher et s'incorpore dans le verre avec un faible rendement. De préférence, le verre selon l'invention présente un pourcentage en poids de FeO supérieur à 0.42. Le verre selon l'invention est utilisé de préférence sous forme de feuilles ayant une épaisseur de 3 ou 4 mm pour les vitres latérales arrière et la lunette arrière de véhicules et des épaisseurs de plus de 4 mm dans le bâtiment. Lorsque le verre selon l'invention entre dans la composition de vitrages feuilletés, il est utilisé de préférence selon des épaisseurs de l'ordre de 2 mm. Le verre selon l'invention possède également de préférence, une transmission lumineuse totale sous illuminant C pour une épaisseur de 5 mm (TLC5) comprise entre 15 et 35 %, ce qui le rend propice à supprimer l'éblouissement par la lumière du soleil lorsqu'il est utilisé dans le bâtiment. Le verre selon l'invention peut être revêtu d'une couche d'oxydes métalliques réduisant son échauffement par le rayonnement solaire et par conséquent celui de l'habitacle d'un véhicule d'une pièce d'un bâtiment utilisant un tel verre comme vitrage. Les verres selon la présente invention peuvent être fabriqués par des procédés traditionnels. En tant que matières premières, on peut utiliser des matières naturelles, du verre recyclé, des scories ou une combinaison de ces matières. Les colorants ne sont pas nécessairement ajoutés dans la forme indiquée, mais cette manière de donner les quantités d'agents colorants ajoutées, en équivalents dans les formes indiquées, répond à la pratique courante. En pratique, le fer est ajouté sous forme de potée ou de composés contenant du fer réduit (FeO), le cobalt sous forme de sulfate hydraté, tel que CoSO4.7H20 ou CoSO4.6H20 ou d'oxydes, le chrome sous forme de bichromate tel que K2Cr2O7. Quant au vanadium, on l'introduit sous forme d'oxyde ou de vanadate de sodium. Le cérium est introduit sous forme d'oxyde ou de carbonate. Le sélénium est ajouté sous forme élémentaire ou sous forme de sélénite tel que Na2SeO3 ou o/0 ZnSeO3. Le titane est lui introduit sous forme de TiO2 ou d'un oxyde mixte. Quant au manganèse, il est introduit sous forme d'oxyde ou de sel. D'autres éléments sont parfois présents en tant qu'impuretés dans les matières premières utilisées pour fabriquer le verre selon l'invention, que ce soit dans les matières naturelles, dans le verre recyclé ou dans les scories, mais lorsque s5 la présence de ces impuretés ne confère pas au verre des propriétés hors des limites définies ci-dessus, ces verres sont considérés comme conformes à la présente invention. La présente invention sera illustrée par les exemples spécifiques de propriétés optiques et de compositions qui suivent. EXEMPLES 1 à 55 Le tableau I donne à titre indicatif et non limitatif la composition de base du verre ainsi que les constituants de la charge vitrifiable à fondre pour produire les verres selon l'invention. Les tableaux Ia et IIb donnent les propriétés optiques et les proportions en poids des agents colorants d'un verre comprenant ou non le sélénium parmi ses agents colorants. Ces proportions sont déterminées par fluorescence X du verre et converties en l'espèce moléculaire indiquée. TABLEAU I Analyse du verre de base Constituants du verre de base SiO2 71.5 à 71.9 % Sable 571.3 A1203 0.8 % Feldspath 29.6 CaO" 8.8 % Chaux 35.7 _MgO4.2 % Dolomie 167.7 Na2O 14.1% Na2CO3 189.4 K2O 0.1% Sulfate 5.0 S03 0.05 à 0.45 % Le mélange vitrifiable peut, si nécessaire, contenir un agent réducteur tel que du coke, du graphite ou du laitier ou un agent oxydant tel que du nitrate. Dans ce cas, les proportions des autres matériaux sont adaptées afin que la composition du verre demeure inchangée. TABLEAU Ila Ex Fe2O3 FeO Co V205 Cr2O3 Se rkD* P TLA4 TE4 SE4 TUV4 (%) (%) (ppm) (ppm) (ppm) (ppm) (nm) (%) (%) (%) (%) 1 1.80 0.49 31 261 20 2 505.4 9.5 34.0 18.4 1.85 0. 9 2 1.70 0.44 61 51 34 3 495.3 12.0 35.1 19.4 1.80 1. 2 3 1.81 0.45 58 10 237 9 526.3 8.4 30.3 15.8 1.92 2. 0 4 1.67 0.45 75 950 124 5 505.3 8.7 29.9 16.7 1.79 0. 6 1.71 0.43 81 354 9 3 494.0 12.7 31.8 18.3 1.74 1.2 1.58 10.42 67 519 168 14 528.6 7.2 31.4 18.4 1.71 2.1 7 1.68 0.42 78 215 7 12 500.2 7.2 30.7 18.3 1.68 1. 7 8 11.42 0.41 78 7 241 8 494.0 13.1 31.9 18.3 1.74 s. o 9 1.55 0.43 182 910 78!3 '495.0 13.3 30.0 17.1 1.76 11.5 1.47 0.41 69 257 175 9 498.4 9.6 32.6 18.5 1.76 3.7 11 1.63 0.41 75 497 15 112 502.4 6.9 29.5 17.2 1.71 1. 4 TABLEAU llb Ex Fe2O3 jFeO Co V205s Cr203 krD* P TLA4 rTE4 SE4 TUV4 [ (%) j(%) I(ppm)(ppm)(ppm) (nm) (%) (%) (%) (%) 12 11.68 0.46 59 4343 197 500.7 11.2 132.8 17.2 1.91 2.2 1 13 11.62 10.44 60 1707 1199 501.6 10.8 32.9 17.5 1.88 2.2 14 11.62 0.43 76 1469 197!495.9 14.0 31.6 117.4 1.82 2.6 1.66 0.43 72 710 100 497.4 12.2 31.8 17.4 1.83 1.9 16 1.59.0.43 1100 1397 t200 491.9 18.2 28.7 16.5 |1.74 2.5 17 1. 57 i0.43 182 1465 203 494.4 15.1 31.8 L17.8 1.79 2.9 18 11.59 0.42 103 782 1193 492.9 17.3 128.0 16.3 1.72 2.2 119 1.63 042 74 525 201 497.7 12.7 32.2 17.6 1.83 12.4 152 0.42 104 399 108 489.3 20.1 30.4 17.9 1.70 3.1 2 1.52 10.421 21 1.59 0.42 58 409 197 496.5 13.5 30.8 17.2 1.79 2.2 22 1.59 0.42 63 711 190 502.4 10.3 33.5 18.2 I1.84 2.1 23 1.66 0.41 102 623 199 494.3 15.6 28.4 16.6 1.72 1.9 24 1J.83 10.50 122 307 1137 495.9 14.2 22.1 112.2 1.81 0.5 TABLEAU lib (suite) Ex Fe2O3 FeO Co V205 Cr23 XD* P TLA4 TE4 SE4 TUV4 (%) (%) (ppm) ppm) (ppm) (nm) (%) (%) (%) () 1.71 0.48 60 510 150 499.9 11.6 31.5 15.9 1.98 1.6 26 1.51 0.42 80 1462 292 496.5 14.3 1.3 17.4 1.803.1 27 1.64 0.42 92 426 295 496.4 14.5 29.2 16.5 1.77 2.2 28 1.57 0.42 72 469 204 496.6 13.1 33.4 18.4 1.81 2.8 29 1.63 0.41 84 497 202 495.9 j14.0 31.0 17.4 1.79 2.3 [30 1.5 0.40 62 329 204 498.3 11.7 35.5 19.4 1.83 3.0 62 ' 1. 31 1.51 0.42 80 462 205 494.4 15.3 [32.1 17.9 1.80 1.7 32 1.64 0.42 92 426 210 494.2 15.4 29.9 17.0 11.76 1.6 _____1__ __.761. 33 1.80 0.47 60 260 26 496.2 112.2 32.8 17.1 1.92 1.8 34 1.78 0.49 182 0 F102 1492.4 116.9 29.8 15.7 1.90 2.3 1.79 0.48 1109 516 200 1493.9 17.2 25.2 13.8 1.83 1.6 36 1.69 0.49!86 261 _206 j494.3 16.4 28.4 14.9 1.91 2.3 37 11.68 0.48 103 576 101 490.9 19.8 26.0 14.4 1.81 1.9 38 1.59 0.49 63 431 36 492.8 15.9 32.5 16.9 1.92 2.7 39 1.53 10.47 36 75 213 501 10.9 36.3 18.1 2.01 13.2 1.39 0.45 108 o750 114 488.2 122.8 30.0 17.3 1.73 14.4 41 11.23 0. 48 88 O 109 486.5 s25.5 33.8 18.6 1.82 7.7 42 1.22 0.49 61 1455 15 1487 23.1 36.7 19.6 1.87 7.2 43 1.42 0.44 46 65 1238 496.4 13.1 3 4 1.93 1.9 44 1.77 0.47 96 1931 218 498.1 14.0 24.5 13.3 1.84 1.8 1.63 00.46 86 178 9 489.7 18.4 32.4 18.2 1.78 1.8 46 1.78 0.48 62 813 236 508.8 9.84 28.9 14.5 1.99 2.0 47 1.58 0.45 95 247 5 [488.2 21.2 30.8 17.4 1.77 1.8 148 11.78 0.48 105 878 124 1492.1 17.9 [24.8 13.8 1.80 1.8 49 1.41 _0.48 _ 41 950 15 4.7 12.9 38.2 20.6 11.85 1.9 1.42 o0.45 179 --o I109 490.0 17.7 36.0 20,6 1.75 1.7 51 11.41 0.49 102 852 164,489.1 22.9 28.1 16.1 1.75 1.7 52 1.39 0.48 192 750 154 488.4 21.8 31.6 17.2 1.84 1.8 53 1.70 0.49 59 1190 97 495.4 113.5 34.0 17.9 1.90 1.9 54 11.75 0.435 48 0 5 495.4 11.5 38.5 22.0 1.75 1.8 j1.68 0.43 44 879 35 506.9 8.1 36.8 20.0 1.84 1.8 NB: * = exprimé en SI à 5 mm. ill. C REVENDICATIONS 1. Verre sodo-calcique coloré composé de constituants principaux formateurs de verre et d'agents colorants, caractérisé en ce qu'il contient de 0.40 à 0.52 % en poids de FeO, présente sous illuminant A et pour une épaisseur de verre de 4 mm une transmission lumineuse (TLA4) inférieure à 70 %, une sélectivité (SE4) supérieure à 1.65 et une transmission du rayonnement ultraviolet (TUV4) inférieure à 8 %. 2. Verre coloré selon la revendication 1, caractérisé en ce qu'il présente une sélectivité (SE4) supérieure ou égale à 1.70, de préférence à 1.75. 3. Verre coloré selon l'une quelconque des revendications 1 ou 2, caractérisé en ce qu'il présente une transmission lumineuse supérieure à 15 %, de préférence à 20 % et inférieure à 50 %, de préférence à 45 %. 4. Verre coloré selon l'une quelconque des revendications 1 à 3, caractérisé en ce qu'il présente pour une épaisseur de verre de 5 mm une longueur d'onde dominante (XD) inférieure à 550 nm, de préférence inférieure à s5 520 nm. 5. Verre coloré selon l'une quelconque des revendications 1 à 4, caractérisé en ce qu'il présente une pureté (P) supérieure à 9 %, de préférence supérieure à 10 %. 6. Verre coloré selon l'une quelconque des revendications 1 à 4, caractérisé en ce qu'il contient en plus du Fe, un au moins des agents colorants Cr, Co, V, Se, Ti, Ce, Mn. 7. Verre coloré selon l'une quelconque des revendications 1 à , caractérisé en ce qu'il présente les propriétés optiques suivantes: % 15 % 0% 480 nm % 8. Verre coloré selon la revendication 7, caractérisé en ce qu'il comprend les pourcentages en poids en agents colorants suivants, la quantité totale de fer étant exprimée sous forme de Fe,203: Fe203 1.2 à 1.85 % FeO 0.40 àO 0.50% Co 0.0020 à 0.0130 % Cr2O3 0 à 0.0240 % V205 0 à 0.1% Se 0 à 0.0015 % 9. Verre coloré selon l'une quelconque des revendications 1 à 6, caractérisé en ce qu'il présente les propriétés optiques suivantes: % 15 % 0 % 495 nm % 10. Verre coloré selon la revendication 9, caractérisé en ce qu'il 7O présente une TLA4 inférieure à 30 %, de préférence inférieure à 28 %. 11. Verre coloré selon la revendication 9 ou 10, caractérisé en ce qu'il comprend les pourcentages en poids en agents colorants suivants, la quantité totale de fer étant exprimée sous forme de Fe203: Fe203 1.45 à 1.85 % 'FeO 0.40 à 0.45 % Co 0.0030 à 0.0120 % Cr2O3 0.0190. à 0.0230 % V205 0.0350 à 0.0550 % Se Oà 0.0010% 12. Verre coloré selon l'une quelconque des revendications 1 à 11, caractérisé en ce que son pourcentage en poids de FeO est supérieur à 0.42. 13. Verre coloré selon l'une quelconque des revendications 1 à 12, caractérisé en ce qu'il ne contient pas de Se parmi ses agents colorants. 14. Verre coloré selon l'une quelconque des revendications 1 à 13, caractérisé en ce qu'il présente pour une épaisseur de 5 mm une transmission lumineuse sous illuminant C (TLC5) comprise entre 15 et 35 %. 15. Verre coloré selon une quelconque des revendications 1 à 14, caractérisé en ce qu'il est revêtu d'une couche d'oxydes métalliques. 16. Verre coloré selon une quelconque des revendications 1 à 15, caractérisé en ce qu'il se présente sous forme de feuille.